ИСКУССТВЕННАЯ ПОРОДА
ARTIFICIAL ROCK

Изобретение относится к промышленности строительных материалов.
Известна искусственная порода, включающая, мас.%: цемент 25-30; мука и песок на основе карбоната кальция до 55; оксиды металлов (железо, хром, свинец, ртуть) 2-10; гидроксиды металлов (железо, хром, свинец, ртуть) 2-12; силикаты кальция 2-3; силициды углерода (карбид кремния) 0,1-0,6; фторсиликаты 6; сульфиды железа и меди 0,4-0,8; щавелевая кислота 0,3-0,5; вода 10-23 [1]. Состав породы включает большое количество токсичных компонентов.
Задача изобретения состоит в получении экологически безопасной искусственной породы.
Технический результат достигается тем, что в искусственной породе из смеси, включающей цемент, оксид хрома, гидроксид хрома, силикат кальция, воду, компоненты находятся при следующем соотношении, мас.%: цемент 25-30; оксид хрома 7-12; гидроксид хрома 1-1,5; силикат-кальция 34-47,5; вода 19-23.
Составы для получения искусственной породы приведены в таблице.
Таблица
Компоненты
Состав, мас.%:
1
2
3
Цемент
25
27
30
Оксид хрома
7
9,5
12
Гидроксид хрома
1,5
1,3
1
Силикат кальция
47,5
41,2
34
Вода
19
21
23
Дня приготовления смеси может быть использован портландцемент, шлакопортландцемент, белый цемент и др.
Подготавливают и дозируют сырьевые компоненты. Цемент смешивают с оксидом хрома, гидроксидом хрома, силикатом кальция, добавляют воду и готовят смесь. Приготовленной смесью заполняют металлические формы, выдерживают смесь в формах в течение 12 ч при температуре 20-25°C, а затем изделия (плиты, блоки, скульптура и др.) подвергают автоклавной обработке при температуре 175°C и давлении 0,8 МПа в течение 12 ч. Поверхности готовых изделий шлифуют. Искусственная порода является прочным (прочность на сжатие не менее 5 МПа), экологически безопасным строительным материалом.
Источник информации:
1. Патент №268011 ПНР, C04B, 1990.